Procédé de préparation d'un matériau de cathode de phosphate de lithium-manganèse-fer, comprenant les étapes suivantes : (1) préparer une source de manganèse et une source de phosphore en solutions respectives, et mélanger uniformément les solutions, puis maintenir le mélange entre 100 et 150℃ pendant 8 à 16 h, centrifuger, filtrer et sécher pour obtenir un précurseur A ; (2) préparer une source de fer et une source de phosphore en solutions respectives, et mélanger uniformément les solutions, ajuster le pH du mélange obtenu entre 2 et 6 et laisser vieillir, puis filtrer, laver et sécher séquentiellement, pour obtenir un précurseur B ; et (3) mélanger le précurseur A et le précurseur B avec une source de lithium, une source de phosphore, un agent réducteur et un dispersant, effectuer un traitement de broyage à billes sous une atmosphère protectrice, puis premièrement chauffer à une température de 300 à 400℃ et maintenir à cette température pendant 3 à 5 h, puis chauffer à une température de 500 à 800℃ et maintenir à cette température pendant 5 à 15 h, pour obtenir le matériau de cathode de phosphate de lithium-manganèse-fer. Procédé de préparation du matériau de cathode de phosphate de lithium-manganèse-fer selon la revendication 1, dans lequel le précurseur A présente une structure en paillettes avec une dimension de 1 à 2 μm ; et le précurseur B présente une structure particulaire avec une taille de particule de 100 à 300 nm. Procédé de préparation du matériau de cathode de phosphate de lithium-manganèse-fer selon la revendication 1, dans lequel, à l'étape (1), la source de manganèse est au moins une parmi le nitrate de manganèse, le chlorure de manganèse et le sulfate de manganèse, et la source de phosphore est au moins une parmi le dihydrogénophosphate d'ammonium, l'hydrogénophosphate de diammonium, le dihydrogénophosphate de sodium, l'hydrogénophosphate de disodium, l'acide phosphorique et le phosphate de sodium. Procédé de préparation du matériau de cathode de phosphate de lithium-manganèse-fer selon la revendication 1, dans lequel, à l'étape (1), la source de manganèse est préparée sous la forme d'une solution de source de manganèse et la source de phosphore est préparée sous la forme d'une solution de source de phosphore, qui présentent toutes deux une concentration molaire de 0,02 à 0,1 mol/L, et un rapport molaire de l'élément manganèse dans la solution de source de manganèse à l'élément phosphore dans la solution de source de phosphore est de (2:3) à (3:2). Procédé de préparation du matériau de cathode de phosphate de lithium-manganèse-fer selon la revendication 1, dans lequel, à l'étape (2), la source de fer est au moins une parmi le nitrate de fer, le chlorure de fer et le sulfate de fer, et la source de phosphore est au moins une parmi le dihydrogénophosphate d'ammonium, l'hydrogénophosphate de diammonium, le dihydrogénophosphate de sodium, l'hydrogénophosphate de disodium, l'acide phosphorique et le phosphate de sodium. Procédé de préparation du matériau de cathode de phosphate de lithium-manganèse-fer selon la revendication 1, dans lequel, à l'étape (2), la source de fer est préparée sous la forme d'une solution de source de fer et la source de phosphore est préparée sous la forme d'une solution de source de phosphore, qui présentent toutes deux une concentration molaire de 0,8 à 1,2 mol/L, et un rapport molaire de l'élément fer dans la solution de source de fer à l'élément phosphore dans la solution de source de phosphore est de (1:1) à (1:3). Procédé de préparation du matériau de cathode de phosphate de lithium-manganèse-fer selon la revendication 1, dans lequel, à l'étape (3), la source de lithium est au moins une parmi le carbonate de lithium, l'hydroxyde de lithium, l'acétate de lithium, l'oxalate de lithium, le chlorure de lithium et l'iodure de lithium, la source de phosphore est au moins une parmi le dihydrogénophosphate d'ammonium, l'hydrogénophosphate de diammonium et l'acide phosphorique, l'agent réducteur est au moins un parmi le glucose, le saccharose, l'acide citrique, l'acide ascorbique, l'acide malique, la vitamine C, l'acide oxalique, l'acide formique, l'alcool polyvinylique, le polybutadiène et le sulfure d'ammonium, et le dispersant est au moins un parmi l'éthanol et l'eau. Procédé de préparation du matériau de cathode de phosphate de lithium-manganèse-fer selon la revendication 1, dans lequel, à l'étape (3), un rapport molaire de l'élément manganèse dans le précurseur A à l'élément fer dans le précurseur B est de (1:1) à (1:9), et un rapport molaire de l'élément phosphore total dans le précurseur A, le précurseur B et la source de phosphore à une somme de l'élément manganèse dans le précurseur A et de l'élément fer dans le précurseur B est (1 à 1;1):1. Procédé de préparation du matériau de cathode de phosphate de lithium-manganèse-fer selon la revendication 1, dans lequel, à l'étape (3), un rapport billes/matériau dans le traitement de broyage à billes est de (5 à 15):1, une taille de particule de billes pour le broyage à billes est de 5 à 10 mm, et le traitement de broyage à billes est effectué pendant 3 à 8 h ; un rapport massique d'une somme du précurseur A, du précurseur B, de la source de lithium et de l'agent réducteur au dispersant est de 1:(1,8 à 2,2). Matériau de cathode de phosphate de lithium-manganèse-fer obtenu par le procédé de préparation du matériau de cathode de phosphate de lithium-manganèse-fer selon l'une quelconque des revendications 1 à 9.